(57)【要約】【課題】宅配便用送り状ラベルの構造が感熱紙層、離型層、粘着層、離型紙層と単純であり、製造過程が簡易であるため、従来の無粘着性送り状ラベルと比較して中間紙の使用または２回のコーティング過程を省略することができて生産コストが安く、不良率が低く、無粘着性に優れた無粘着性送り状ラベルを提供する。【解決手段】本発明の無粘着性送り状ラベルは、表面に印刷が可能な感熱紙層、前記感熱紙層の背面に形成される粘着層と、前記粘着層の背面に貼り付けられる離型紙層とを含む宅配便用送り状ラベルにおいて、前記感熱紙層の背面と前記粘着層の表面との間に位置し、ポリエチレングリコール、ポリエチレン、乳化剤及び水から構成される離型性コーティング液を塗布して形成され、前記感熱紙層の除去の際に前記感熱紙層の背面から分離されて前記粘着層の表面に残存し、前記粘着層の表面に残存する部分が粘着性を示さない離型層をさらに含む。【選択図】図２
2016175410.tif 000002
【特許請求の範囲】
【請求項１】
表面に印刷が可能な感熱紙層、前記感熱紙層の背面に形成される粘着層と、前記粘着層の背面に貼り付けられる離型紙層とを含む宅配便用送り状ラベルにおいて、
前記感熱紙層の背面と前記粘着層の表面との間に位置し、ポリエチレングリコール、ポリエチレン、乳化剤及び水から構成される離型性コーティング液を塗布して形成され、前記感熱紙層の除去の際に前記感熱紙層の背面から分離されて前記粘着層の表面に残存し、前記粘着層の表面に残存する部分が粘着性を示さない離型層をさらに含む、無粘着性送り状ラベル。
【請求項２】
前記離型性コーティング液が前記ポリエチレングリコール３０〜５８重量％、前記ポリエチレン０．２７〜１０．８重量％、前記乳化剤０．５３〜４．３４重量％、及び前記水３８．２〜５８．８６重量％の組成を持つ、請求項１に記載の無粘着性送り状ラベル。
【請求項３】
前記ポリエチレングリコールが２，０００〜１５０，０００の分子量を有する、請求項１または２に記載の無粘着性送り状ラベル。
【請求項４】
前記ポリエチレンが３００〜１０，０００の分子量を有する、請求項１または２に記載の無粘着性送り状ラベル。
【請求項５】
前記乳化剤がサルフェート系である、請求項１または２に記載の無粘着性送り状ラベル。
【請求項６】
表面に印刷が可能な感熱紙層、前記感熱紙層の背面に形成される粘着層と、前記粘着層の背面に貼り付けられる離型紙層を含む宅配便地用送り状ラベルの製造方法において、
前記感熱紙層の背面にポリエチレングリコール、ポリエチレン、乳化剤及び水から構成される離型性コーティング液を塗布することにより、前記感熱紙層の除去の際に前記感熱紙層の背面から分離されて前記粘着層の表面に残存し、前記粘着層の表面に残存する部分が粘着性を示さない特徴を持つ離型層を形成する段階と、
前記離型層の背面に粘着層を形成する段階と、
前記粘着層の背面に離型紙層を貼り付ける段階とを含んでなる、無粘着性送り状ラベルの製造方法。
【請求項７】
前記離型性コーティング液が前記ポリエチレングリコール３０〜５８重量％、前記ポリエチレン０．２７〜１０．８重量％、前記乳化剤０．５３〜４．３４重量％、及び前記水３８．２〜５８．８６重量％の組成を持つ、請求項６に記載の無粘着性送り状ラベルの製造方法。
【請求項８】
前記ポリエチレングリコールが２，０００〜１５０，０００の分子量を有する、請求項６または７に記載の無粘着性送り状ラベルの製造方法。
【請求項９】
前記ポリエチレンが３００〜１０，０００の分子量を有する、請求項６または７に記載の無粘着性送り状ラベルの製造方法。
【請求項１０】
前記乳化剤がサルフェート系である、請求項６または７に記載の無粘着性送り状ラベルの製造方法。
【発明の詳細な説明】
【技術分野】
【０００１】
本発明は、無粘着性送り状ラベル及びその製造方法に係り、さらに詳しくは、送り状ラベルの構造及び製造工程を単純化させ、低い工程温度を持たせることにより、環境汚染を減らすうえ、不良率を極力抑えて生産コストの節減を図ることができる、無粘着性送り状ラベル及びその製造方法に関する。
【背景技術】
【０００２】
最近、インターネットショッピングやホームショッピングなどが急速に発展するにつれて、購入者は、デパートやお店を直接訪問することなく、それらを介して物品を購入する場合が多い。このように購入された大部分の物品は、一般小包貨物ではなく、宅配便会社に委託して迅速に購入者に配送されている。このような物品、すなわち貨物の配送は、ある企業から他の企業へ、企業から個人へ、ある個人から他の個人へと行われる。この際、貨物の包装箱には、配送情報を記録するための宅配便用送り状ラベルが貼られる。
【０００３】
このような宅配便用送り状ラベルは、機能的な面からみると、宅配便会社ごとにその配送情報記録の形態が異なるが、一般に受取人の個人情報、住所、物品名、規格、数量等に関する内容が記録され、受取人が受領した貨物側に残る残留用ラベルと、受取人側の情報に加えて、受取人の物品受領を確認した引受証が含まれて配送会社に回収される回収用ラベルとからなる。
【０００４】
宅配便用送り状ラベルを構造的な面からみると、既存の宅配便用送り状ラベルは、表面に印刷が可能な感熱紙層と、感熱紙層の背面に一般的なアクリル系溶剤タイプの粘着剤を塗布した粘着層と、粘着層に貼り付けられ、表面がシリコーンコート処理された離型紙層とを備える。ここで、感熱紙層は熱によって印刷が行われる紙をいい、離型紙はシリコーン（Ｓｉｌｉｃｏｎｅ）層とグラシン（Ｇｌａｓｓｉｎｅ）ペーパーからなっており、感熱紙層の表面には差出人、受取人、貨物の種類、費用、最終伝達場所、引き受け後の引き受け確認を記録するための部分が熱により印刷される。そして、感熱紙層は、前述した回収用ラベルと残留用ラベルから構成されるのが一般的である。
【０００５】
ところが、従来の宅配便用送り状ラベルは、回収用ラベルを剥離すると、その背面や残留用ラベルの表面に粘着剤層のべたつきが残って汚染のおそれがあり、別途の紙を貼り付けて使用しなければならないなど、回収用ラベルや残留用ラベルの管理が不便であるという問題点があった。
【０００６】
このような既存の宅配便用送り状ラベルの問題点を考慮して、回収用ラベルを剥離してもべたつかないようにした宅配便用運送ラベルが特許文献１の「無粘着送り状ラベル及びその製造方法」が開示されている。このような宅配便用運送ラベルは、感熱紙と、感熱紙の表面に、分子量８００〜１，３００のポリオレフィン樹脂を乳化剤として乳化させた第１コーティング液を塗布して形成される第１コーティング層と、第１コーティング層の表面に、全重量に対して３５〜４５重量％のｎ−ブチルアクリレートが含有されているラテックスを第２コーティング液として塗布して形成される第２コーティング層と、第２コーティング層の表面に粘着剤の塗布によって形成される粘着層と、粘着層の表面に貼り付けられる離型紙とを含む。ところが、前記無粘着送り状ラベルは、互いに異なる第１コーティング層及び第２コーティング層を構成するために異質のコーティング液をそれぞれ製造しなければならず、２回のコーティング過程を経なければならないので、製造過程が複雑であって製造コストが上昇するという問題がある。また、前記無粘着送り状ラベルは、第１コーティング層と第２コーティング層が分離されて感熱紙が第１コーティング層と共に除去されるとき、第２コーティング層が露出されるが、第２コーティング層の主成分たるｎ−ブチルアクリレートの粘着力が残存する可能性があって異物によって汚染するおそれがあり、ｎ−ブチルアクリレートの強い接着力により感熱紙の除去時に多少無理な力を加えなければならないという問題がある。その上、２種のコーティング液を製造して２回のコーティング過程を経るなどの複雑な工程条件により高い不良率を持つという問題もある。
【先行技術文献】
【特許文献】
【０００７】
【特許文献１】韓国特許登録第１０−１０１１９７４号公報
【発明の概要】
【発明が解決しようとする課題】
【０００８】
そこで、本発明は、かかる従来の問題点を解決するためになされたもので、その目的は、貨物が配達された後、受取人に渡されたことを確認するための回収用ラベルを貨物から剥離しても、回収用ラベルの背面や残留用ラベルがべたつかなく、構造が簡単で製造工程も単純であるため、従来に比べて製造コストを著しく低減し且つ不良率を極力抑える、環境に優しい宅配便用無粘着性送り状ラベル及びその製造方法を提供することにある。
【０００９】
また、本発明の他の目的は、回収用ラベルを貨物から剥離するときに容易に剥離することが可能な、宅配便用無粘着性送り状ラベル及びその製造方法を提供することにある。
【課題を解決するための手段】
【００１０】
本発明の上記目的は、表面に印刷が可能な感熱紙層、前記感熱紙層の背面に形成される粘着層と、前記粘着層の背面に貼り付けられる離型紙層とを含む宅配便用送り状ラベルにおいて、前記感熱紙層の背面と前記粘着層の表面との間に位置し、ポリエチレングリコール、ポリエチレン、乳化剤及び水から構成される離型性コーティング液を塗布して形成され、前記感熱紙層の除去の際に前記感熱紙層の背面から分離されて前記粘着層の表面に残存し、前記粘着層の表面に残存する部分が粘着性を示さない特徴を持つ離型層をさらに含む、無粘着性送り状ラベルによって達成される。
【００１１】
本発明の上記目的は、表面に印刷が可能な感熱紙層、前記感熱紙層の背面に形成される粘着層と、前記粘着層の背面に貼り付けられる離型紙層を含む宅配便用送り状ラベルの製造方法において、前記感熱紙層の背面にポリエチレングリコール、ポリエチレン、乳化剤及び水から構成される離型性コーティング液を塗布することにより、前記感熱紙層の除去の際に前記感熱紙層の背面から分離されて前記粘着層の表面に残存し、前記粘着層の表面に残存する部分が粘着性を示さない特徴を持つ離型層を形成する段階と、前記離型層の背面に粘着層を形成する段階と、前記粘着層の背面に離型紙層を貼り付ける段階とを含んでなる、無粘着性送り状ラベルの製造方法によって達成される。
【発明の効果】
【００１２】
本発明に係る無粘着性送り状ラベル及びその製造方法によれば、貨物が配達された後、受取人に渡されたことを確認するための回収用ラベルを貨物または包装から分離しても回収用ラベルの背面や残留用ラベルの表面がべたつかなく、適切な接着力を持つ無粘着性送り状ラベルを提供する。
【００１３】
本発明に係る無粘着性送り状ラベル及びその製造方法によれば、宅配便用送り状ラベルの構造が感熱紙層、離型層、粘着層、離型紙層と単純であるうえ、従来の無粘着性送り状ラベルと比較して不良率が低く、無粘着性に優れた無粘着性送り状ラベルを提供するという効果がある。すなわち、本発明は、製造工程が単純で、１次、２次コーティング過程を必要としないため、従来の発明に比べて生産コストを減らすことができ、工程を単純化させて不良率を大幅に減少させることができる。さらに、第１コーティング層と第２コーティング層とを接合させ、第１コーティング層と第２コーティング層との間で分離が起こる従来の無粘着性送り状ラベルと比較して、本発明は、２つのコーティング層ではなく、１つの離型層のみを形成し、離型層と感熱紙層との間で分離が起こるので、回収用送り状ラベルの接着物性を均一に維持することが容易であり、複雑な構造及び製造工程の単純化により不良率が大幅に減少するという利点がある。また、製造過程で有機溶媒を使用せずに、低温度で各段階が行われるので、環境に優しく、エネルギー効率の高い無粘着性送り状ラベルを提供するという効果がある。
【００１４】
本発明に係る無粘着性送り状ラベルの製造方法は、２回のコーティング過程を１回のコーティングに単純化させるうえ、中間紙を使用しないため、従来の２回コーティング過程による無粘着性送り状ラベルや中間紙を用いた無粘着性送り状ラベルが持つ高い生産コストと工程の複雑さを減少させ、製品の不良率を大幅に減少させることができる。また、従来の２回コーティング過程による無粘着性送り状ラベルの複雑な工程条件による不良要素を完全に解決して製品の不良率を大幅に減少させることができる。
【図面の簡単な説明】
【００１５】
【図１】無粘着性送り状ラベルの断面を示す断面図である。
【図２】無粘着性送り状ラベルからの感熱紙層の除去の際に感熱紙層と離型層との間で分離が起こり、無粘着性を有する離型層が粘着層の表面に残存することを示す断面図である。
【図３】無粘着性送り状ラベルからの感熱紙層の除去の際に感熱紙層と離型層との間で分離が起こり、無粘着性を有する離型層が粘着層の表面に残存することを示す斜視図である。
【図４】無粘着性送り状ラベルの製造方法を示す工程図である。
【発明を実施するための形態】
【００１６】
以下、本発明を詳細に説明する。但し、本発明の要旨を不要に曖昧にするおそれのある公知機能及び構成について詳細な説明は省略する。
【００１７】
本発明で使用された用語は、単に特定の実施例を説明するためのもので、本発明を限定するものではない。 単数の表現は、文脈上明白に異なる意味ではない限り、複数の表現を含む。本出願において、「含む」などの用語は、明細書上に記載された特徴、数字、段階、動作、構成要素、部品またはこれらの組み合わせが存在することを指定しようとするもので、１つまたはそれ以上の特徴や数字、段階、動作、構成要素、部品またはこれらの組み合わせの存在または付加の可能性を予め排除しないものと理解されるべきである。また、本発明の権利範囲は下記の実施例により限定されるものではない。
【００１８】
本発明は、宅配便用送り状ラベルに限定されず、感熱紙層が接着の後に除去される必要があり、除去の後にべたつかない無粘着性の表面を要する様々な場合に適用できる。
【００１９】
以下、添付図面を参照して本発明の好適な実施例を詳細に説明する。本発明の実施例は、当該技術分野における通常の知識を有する者に本発明を詳細に説明するために提供されるもので、下記の実施例は様々な他の形態に変形できる。
【００２０】
図１は無粘着性送り状ラベル１００の断面を示す断面図である。
図１に示すように、無粘着性送り状ラベル１００は、感熱紙層１０、離型層２０、粘着層３０及び離型紙層４０を含む単純な構造を持つ。図１に示すように、本発明に係る無粘着性送り状ラベル１００は、離型性コーティング液２１を感熱紙層１０の背面に直接塗布して中間紙を省略した無粘着性送り状ラベルであって、表面に印刷が可能な感熱紙層１０の背面に離型性コーティング液２１を直接コートして離型層２０を形成し、離型層２０の背面に粘着層３０及び離型紙層４０を順次形成してなる。
【００２１】
感熱紙層１０は、化学物質が塗られており、熱を加えると色が現れ、受取人及び差出人の氏名、住所及び電話番号などの個人情報がその表面に印刷される機能を行う。
【００２２】
従来の無粘着送り状ラベルが中間紙の省略のために１次コーティング液を塗布し、その上に２次コーティング液を塗布して１次、２次コーティング層を形成する構造を持つが、これに対し、本発明に係る無粘着性送り状ラベル１００は、１つの離型層２０で従来の発明に係る１次コーティング層と２次コーティング層のすべての機能及び作用を行うことが可能なので、相対的に簡単な構造と製造工程を有することができる。従来の無粘着送り状ラベルは、１次コーティング層と２次コーティング層との層間付着力を低下させ、１次コーティング層と２次コーティング層との間で分離が起こり、１次コーティング層が付着した感熱紙層と２次コーティング層が付着した粘着層に分離されるが、これに対し、本発明に係る無粘着性送り状ラベル１００は、感熱紙層１０と１つの離型層２０との間で分離が起こり、感熱紙層１０と離型層２０の残存する粘着層３０に分離され、残存する離型層２０の表面が無粘着性を示す。本発明の離型層２０は、感熱紙層１０と粘着層３０との間に位置し、十分な粘着力を持つため、宅配便の配達中には感熱紙層１０が任意に分離されない。宅配便の配達が完了して回収用ラベルを除去する必要がある場合には、過度な力を与えなくても感熱紙層１０を離型層２０から引き剥がすことが可能であり、粘着層３０の表面に残存する離型層２０は粘着力を失って無粘着性を示す。本発明は、従来の発明に比べて無粘着性送り状ラベルの構造が簡単であって、１次コーティングと２次コーティングを１回の離型性コーティング液２１の塗布で代替することができるため、品質管理が容易で、製造コストが少なく、不良率が極力抑えられる。
【００２３】
本発明の離型層２０は、ポリエチレングリコール、ポリエチレン及び乳化剤を水に混ぜて製造された離型性コーティング液２１を感熱紙層１０の背面に塗布することにより形成される。ポリエチレングリコールを単独で使用するときには粘着力が強すぎるため、感熱紙層１０の除去の際に過度な力が要求され、感熱紙層１０の除去の際に粘着層３０の一部が一緒に付いてきて感熱紙層１０の背面に残存してべたつきを生じさせる問題がある。また、感熱紙層１０の除去の際に、感熱紙層１０の一部のみが除去され、一部は粘着層３０上に残存する問題が発生するおそれがある。
【００２４】
ポリエチレングリコールの接着力はポリエチレンを添加して調節する。ポリエチレングリコールにポリエチレンを混合して離型層２０を形成すると、宅配便の配達中には任意に分離されない程度の粘着力を有しながら、回収用ラベルの除去の際には過度な力を加えなくても、感熱紙層１０と離型層２０との間で分離が起こる無粘着性送り状ラベル１００が製造できる。製造過程中に熱を加えずに、環境に優しい無粘着性送り状ラベル１００を製造するためには、有機溶媒上でポリエチレングリコールとポリエチレンを混合するよりも、水溶上で混合することが好ましい。親水性のポリエチレングリコールと親油性のポリエチレンとを水溶上で混合するためには乳化剤を必要とする。以下、ポリエチレングリコール、ポリエチレン、乳化剤を水に混ぜて離型性コーティング液２１を製造する方法について説明する。
【００２５】
ポリエチレングリコール、ポリエチレン、乳化剤及び水を一度に混合する場合、ポリエチレンの乳化安定性に問題が発生するおそれがあって、ポリエチレンと乳化剤を水と混合してポリエチレン水溶液を先に製造することが好ましい。ポリエチレン水溶液を先に製造した後、これを、ポリエチレングリコールを水に溶かしたポリエチレングリコール水溶液と混合することにより、離型性コーティング液２１を製造することが可能である。好ましくは、ポリエチレングリコールを乳化剤と一緒に水に混ぜて製造されたポリエチレングリコール水溶液を、ポリエチレンと乳化剤を水に混ぜて製造されたポリエチレン水溶液に混合することにより、離型性コーティング液２１が製造できる。
【００２６】
離型層２０は、感熱紙層１０の背面にポリエチレングリコール３０〜５８重量％とポリエチレン０．２７〜１０．８重量％を乳化剤０．５３〜４．３４重量％で乳化させ、水３８．２〜５８．８６重量％に溶かした離型性コーティング液を塗布して形成されることが好ましい。
【００２７】
水は、ポリエチレングリコール、ポリエチレン及び乳化剤を均一に分散させる溶媒の役割を果たし、離型性コーティング液２１中に３８．２〜５８．８６重量％で含まれることが好ましい。水が３８．２重量％未満である場合、離型性コーティング液２１の粘度が高すぎるため、離型性コーティング液２１を感熱紙層１０の背面に塗布する過程の調節が難しく、離型層２０の厚さが過度に厚くなる問題が発生するおそれがある。すなわち、離型性コーティング液２１の粘度が高くなると、離型性コーティング液２１を塗布して適切な厚さの離型層２０を形成する過程に困難さがあり、作業性に問題が発生する。また、水が３８．２重量％未満である場合、ポリエチレングリコール、ポリエチレン及び乳化剤を水と混合して均一な離型性コーティング液２１を製造するのに問題が発生するおそれがあり、離型層２０の粘着力などの物性が均一でないという問題が発生するおそれがある。また、水が５８．８６重量％を超える場合、離型性コーティング液２１の粘度が低すぎるため、離型性コーティング液２１を塗布する均一な厚さの離型層２０を形成するのに問題が発生するおそれがある。また、離型層２０の厚さが過度に薄くなる問題があり、接着力が弱くなって感熱紙層１０が無粘着性送り状ラベルの製造過程や宅配便の配達中に離脱するおそれがある。また、離型性コーティング液２１の粘度が低い場合、離型層２０が感熱紙層１０に含浸されて感熱紙層１０の印刷性能を低下させ、粘着層３０が離型層２０に定着されず、感熱紙層１０と粘着層３０とが接触するようになり、本発明に係る無粘着性送り状ラベルの特性を失うおそれがある。
【００２８】
ポリエチレングリコールは、離型性コーティング液２１中に３０〜５８重量％で含まれることが好ましい。ポリエチレングリコールが３０重量％未満である場合、粘着力が弱くて感熱紙層１０で感熱印刷がなされるときや宅配便の配達中に感熱紙層１０が予期せぬ離脱をして無粘着性送り状ラベルの本来の機能を果たさなくなるおそれがある。ポリエチレングリコールが５８重量％を超える場合、粘着力が強くなって感熱紙層１０の剥離の際に必要以上の力を必要とし、感熱紙層１０が奇麗に剥離されない問題が発生するおそれがある。
【００２９】
ポリエチレンは、離型性コーティング液２１中に０．２７〜１０．８重量％で含まれることが好ましい。ポリエチレンが０．２７重量％未満である場合、離型層２０の接着力が強くなりすぎるため感熱紙層１０の除去の際に過度な力が要求され、感熱紙層１０の除去の際に粘着層３０の一部が付いてきて感熱紙層１０に残存してべたつきを生じさせる問題が発生するおそれがある。また、感熱紙層１０の除去の際に感熱紙層１０の一部のみが除去され、一部は粘着層３０上に残存して感熱紙層が奇麗に剥離されないという問題が発生するおそれがある。ポリエチレンが７．５６重量％を超える場合、離型層２０の接着力が弱くて感熱紙層１０で感熱印刷がなされるときや宅配便の配達中に感熱紙層１０が予期せぬ離脱をして無粘着性送り状ラベルの本来の機能を果たさなくなるおそれがある。
【００３０】
乳化剤は、離型性コーティング液２１中に０．５３〜４．３４重量％で含まれることが好ましい。乳化剤が０．５３重量％未満である場合、ポリエチレンを水に溶かすのに難しさがあり、離型性コーティング液２１に巨大粒子が作られるため、離型性コーティング液２１を塗布して形成される離型層２０の品質が均一にならない問題が発生するおそれがある。また、離型性コーティング液２１の保管中に乳化安定性が弱いため、粒子同士が凝集して沈殿が起こるなど、貯蔵安定性に問題が発生するおそれがある。乳化剤が４．３４重量％を超える場合、余剰乳化剤の影響により離型層２０の接着力が弱くなって感熱紙層１０で感熱印刷がなされるときや宅配便の配達中に感熱紙層１０が予期せぬ離脱をして無粘着性送り状ラベルの本来の機能を果たさなくなるおそれがある。また、離型層２０内の余剰乳化剤の影響により感熱紙層１０の感熱性能が低下することがある。
【００３１】
ポリエチレングリコールは２，０００〜１５０，０００の分子量を有することが好ましい。ポリエチレングリコールの分子量が２，０００未満である場合、粘度が低すぎるため離型層２０の形成が難しく、離型層２０のポリエチレングリコールが粘着層３０に含浸または拡散され、感熱紙層１０を分離するときに粘着層３０で分離が起こるという問題が発生するおそれがある。また、ポリエチレングリコールの分子量が２，０００以下である場合、感熱紙層１０に含浸または拡散され、感熱紙層１０の印刷品質に問題が発生するおそれがあり、感熱紙層１０と粘着層３０とが接触して無粘着性送り状ラベルの機能が失われるおそれがある。ポリエチレングリコールの分子量が１５０，０００を超える場合、粘度が高すぎるため離型層２０形成過程の調節が難しく、離型層２０の粘着力が高くなって感熱紙層１０の除去の際に過度な力が要求され、感熱紙層１０の奇麗な分離が難しいという問題が発生するおそれがある。さらに好ましくは、ポリエチレングリコールは、２，０００〜３０，０００の分子量を有することが経済性の面で妥当である。これは、ポリエチレングリコールの分子量が３０，０００を超える場合、その単価が高くて無粘着性送り状ラベルの製造コストを大幅に上昇させるためである。
【００３２】
ポリエチレンは３００〜１０，０００の分子量を有することが好ましい。ポリエチレンの分子量が３００未満である場合、粘度が低すぎるため離型層２０の形成が難しく、離型層２０のポリエチレンが粘着層３０に含浸または拡散され、感熱紙層１０を分離するときに過度な力が要求され、粘着層３０で分離が起こる問題が発生するおそれがある。また、ポリエチレンの分子量が３００以下である場合、感熱紙層１０に含浸または拡散され、印刷品質に問題が発生するおそれがある。ポリエチレンの分子量が１０，０００を超える場合、乳化剤を用いても、ポリエチレンを水と混合し難くてポリエチレン水溶液を製造するのに困難さがあり、結果的にポリエチレングリコール、ポリエチレン、乳化剤及び水を含む離型性コーティング液２１を塗布して離型層２０を形成するのに問題が発生するおそれがある。
【００３３】
乳化剤は、ポリエチレンを水に分散させることが可能ないずれのものでも構わない。但し、ポリエチレングリコール、ポリエチレンを水と適切に混合させるためにはサルフェート系乳化剤が好ましい。
【００３４】
本発明において、粘着層３０は、離型層２０の背面に粘着剤の塗布により形成され、無粘着性送り状ラベルを物品または包装に貼り付けるための付着力を提供する。
【００３５】
本発明において、離型紙層４０は、粘着層３０の背面に貼り付けられ、粘着層３０との分離を容易にするために、粘着層３０と接触する面にシリコーンがコートされていてもよい。
【００３６】
図２は無粘着性送り状ラベル１００からの感熱紙層１０の除去の際に感熱紙層１０と離型層２０との間で分離が起こることを示す断面図である。本発明に係る無粘着性送り状ラベルは、図１の離型紙層４０が除去され、粘着層３０が宅配便の物品や宅配便包装などの付着対象物２００に貼り付けられる。回収用ラベルの除去のために適切な力を与えて感熱紙層１０を分離させると、感熱紙層１０と離型層２０との間で分離が起こり、離型層２０が粘着層３０の表面に残存し、粘着層３０の表面に残存する離型層２０は粘着力を失って異物などが表面にくっ付かない。
【００３７】
図３は無粘着性送り状ラベル１００からの感熱紙層１０の除去時に感熱紙層１０と離型層２０との間で分離が起こることを示す斜視図である。図３によれば、回収用ラベルの除去のために感熱紙層１０を分離すると、感熱紙層１０と離型層２０との間で分離が起こり、回収用ラベルの表面及び残留用ラベルの表面の両方とも粘着力を失って異物などが表面にくっ付かない。感熱紙層１０の容易な除去のために、背面の角部や頂点の一部に離型層２０が形成されなくてもよい。回収用ラベルの除去のために、離型層２０が形成されていない部分１１を把持して力を与えることにより感熱紙層１０を除去することができる。
【００３８】
次に、上述したような構成成分及び機能を持つ無粘着性送り状ラベルの製造方法を詳細に説明する。
【００３９】
図４によれば、本発明に係る無粘着性送り状ラベルの製造方法は、ポリエチレングリコール、ポリエチレン、乳化剤及び水から構成される離型性コーティング液を製造し（Ｓ１０）、表面に印刷が可能な感熱紙層１０の背面に離型性コーティング液２１を塗布し、乾燥させて離型層２０を形成する（Ｓ２０）。前記離型層２０は、前記感熱紙層１０の除去の際に感熱紙層１０と離型層２０との間で分離が起こって無粘着性の離型層２０が前記粘着層３０の表面に残存する。前記離型層２０の背面に粘着層３０を形成するが（Ｓ３０）、粘着層３０は、送り状ラベルを宅配便の物品や宅配便の包装に固定させるための粘着力を無粘着性送り状ラベルに与える。粘着層３０の背面には離型紙層４０を貼り付けるが（Ｓ４０）、普段は離型紙層４０が貼り付けられた状態で存在し、送り状ラベルを対象物に貼り付ける必要があるとき、離型紙層４０が除去されて露出した粘着層３０が物品や包装に貼り付けられる。
【００４０】
離型層２０を形成する離型性コーティング液２１は、ポリエチレングリコール、ポリエチレン及び乳化剤を水に混ぜて製造される。但し、ポリエチレングリコール、ポリエチレン、乳化剤及び水を一度に混合する場合、ポリエチレンの乳化安定性に問題が発生することがあって、ポリエチレンと乳化剤を水と混合してポリエチレン水溶液を先に製造することが好ましい。ポリエチレン水溶液を先に製造した後、これを、ポリエチレングリコールを水に溶かしたポリエチレングリコール水溶液と混合することにより、離型性コーティング液２１を製造することが可能である。好ましくは、ポリエチレングリコールを乳化剤と一緒に水に混ぜて製造されたポリエチレングリコール水溶液を、ポリエチレンと乳化剤を水に混ぜて製造されたポリエチレン水溶液に混合することにより、離型性コーティング液２１が製造できる。
【実施例】
【００４１】
以下、実施例によって本発明に係る無粘着性送り状ラベルの製造方法における離型性コーティング液２１の製造段階について説明する。但し、離型性コーティング液２１の製造段階が以下の実施例に限定されるものではない。ここで、重量％は離型性コーティング液の全重量に対する重量％である。
【００４２】
［実施例１］
反応槽で蒸留水４０．００重量％に乳化剤３．００重量％を混ぜて７０℃に維持しながら、分子量２，０００〜１５０，０００のポリエチレングリコール５０．００重量％を加えて撹拌することにより、安定したポリエチレングリコール水溶液を作る。分子量３００〜１０，０００のポリエチレン１．８９重量％と乳化剤０．２１重量％を水４．９０重量％に混ぜて、安定したポリエチレン水溶液を作る。前記ポリエチレングリコール水溶液９３．００重量％に前記ポリエチレン水溶液７．００重量％を添加して３０分撹拌維持することにより、離型性コーティング液を完成した。前記成分の離型性コーティング液２１を用いて感熱紙層１０と粘着層３０との間に離型層２０を形成した。
【００４３】
［実施例２］
反応槽で蒸留水４０．５０重量％に乳化剤０．５０重量％を混ぜて７０℃に維持しながら、分子量２，０００〜１５０，０００のポリエチレングリコール５８．００重量％を加えて撹拌することにより、安定したポリエチレングリコール水溶液を作る。分子量３００〜１０，０００のポリエチレン０．２７重量％と乳化剤０．０３重量％を水０．７０重量％に混ぜて、安定したポリエチレン水溶液を作る。前記ポリエチレングリコール水溶液９９．００重量％に前記ポリエチレン水溶液１．００重量％を添加して３０分撹拌維持することにより、離型性コーティング液を完成した。前記成分の離型性コーティング液２１を用いて感熱紙層１０と粘着層３０との間に離型層２０を形成した。
【００４４】
［実施例３］
反応槽で蒸留水２６．８６重量％に乳化剤３．１４重量％を混ぜて７０℃に維持しながら、分子量２，０００〜１５０，０００のポリエチレングリコール３０．００重量％を加えて撹拌することにより、安定したポリエチレングリコール水溶液を作る。分子量３００〜１０，０００のポリエチレン１０．８０重量％と乳化剤１．２０重量％を水２８．００重量％に混ぜて、安定したポリエチレン水溶液を作る。前記ポリエチレングリコール水溶液６０．００重量％に前記ポリエチレン水溶液４０．００重量％を添加して３０分撹拌維持することにより、離型性コーティング液を完成した。前記成分の離型性コーティング液２１を用いて感熱紙層１０と粘着層３０との間に離型層２０を形成した。
【００４５】
［実施例４］
反応槽で蒸留水３９．２６重量％に乳化剤２．７４重量％を混ぜて７０℃に維持しながら、分子量２，０００〜１５０，０００のポリエチレングリコール３０．００重量％を加えて撹拌することにより、安定したポリエチレングリコール水溶液を作る。分子量３００〜１０，０００のポリエチレン７．５６重量％と乳化剤０．８４重量％を水１９．６重量％に混ぜて、安定したポリエチレン水溶液を作る。前記ポリエチレングリコール水溶液７２．００重量％に前記ポリエチレン水溶液２８．００重量％を添加して３０分撹拌維持することにより、離型性コーティング液を完成した。前記成分の離型性コーティング液２１を用いて感熱紙層１０と粘着層３０との間に離型層２０を形成した。
【００４６】
［実施例５］
反応槽で蒸留水４０．００重量％に乳化剤１．００重量％を混ぜて７０℃に維持しながら、分子量２，０００〜１５０，０００のポリエチレングリコール４０．００重量％を加えて撹拌することにより、安定したポリエチレングリコール水溶液を作る。分子量３００〜１０，０００のポリエチレン５．１３重量％と乳化剤０．５７重量％を水１３．３０重量％に混ぜて、安定したポリエチレン水溶液を作る。前記ポリエチレングリコール水溶液８１．００重量％に前記ポリエチレン水溶液１９．００重量％を添加して３０分撹拌維持することにより、離型性コーティング液を完成した。前記成分の離型性コーティング液２１を用いて感熱紙層１０と粘着層３０との間に離型層２０を形成した。
【００４７】
［実施例６］
反応槽で蒸留水４０．００重量％に乳化剤２．００重量％を混ぜて７０℃に維持しながら、分子量２，０００〜１５０，０００のポリエチレングリコール５０．００重量％を加えて撹拌することにより、安定したポリエチレングリコール水溶液を作る。分子量３００〜１０，０００のポリエチレン２．１６重量％と乳化剤０．２４重量％を水５．６０重量％に混ぜて、安定したポリエチレン水溶液を作る。前記ポリエチレングリコール水溶液９２．００重量％に前記ポリエチレン水溶液８．００重量％を添加して３０分撹拌維持することにより、離型性コーティング液を完成した。
【００４８】
［実施例７］
反応槽で蒸留水４０．００重量％に乳化剤１．００重量％を混ぜて７０℃に維持しながら、分子量２，０００〜１５０，０００のポリエチレングリコール５５．００重量％を加えて撹拌することにより、安定したポリエチレングリコール水溶液を作る。分子量３００〜１０，０００のポリエチレン１．０８重量％と乳化剤０．１２重量％を水２．８０重量％に混ぜて、安定したポリエチレン水溶液を作る。前記ポリエチレングリコール水溶液９６．００重量％に前記ポリエチレン水溶液４．００重量％を添加して３０分撹拌維持することにより、離型性コーティング液を完成した。前記成分の離型性コーティング液２１を用いて感熱紙層１０と粘着層３０との間に離型層２０を形成した。
【００４９】
［比較例１］
一般に多く使用される加熱硬化型シリコーンを離型性コーティング液２１として感熱紙層１０と粘着層３０との間に離型層２０を形成した。
【００５０】
［比較例２］
一般な水溶性ポリウレタンを離型性コーティング液２１として感熱紙層１０と粘着層３０との間に離型層２０を形成した。
【００５１】
［比較例３］
一般なワックスを離型性コーティング液２１として感熱紙層１０と粘着層３０との間に離型層２０を形成した。
【００５２】
【表１】
2016175410.tif 000003
【００５３】
表１に示したように、実施例１〜７の場合、感熱紙層１０の感熱性能、離型層２０の塗布物性、剥離強度、感熱紙層の離脱及び貯蔵安定性などの観点から、無粘着性送り状ラベル１００として求められる品質を満足させるが、これに対し、比較例１〜３の場合、無粘着性送り状ラベル１００として求められる品質を満足させない。
【００５４】
このように、添付図面等を参照して本発明の無粘着性送り状ラベル及びその製造方法を説明した。但し、本発明の技術的思想を逸脱することなく、多様な修正や変形を加え得るのは勿論である。従って、本発明は、これらの実施例に限定されず、後述する特許請求の範囲だけでなく、このような特許請求の範囲と均等な範囲によって定められるべきである。
【符号の説明】
【００５５】
１００    無粘着性送り状ラベル
１０    感熱紙層
１１    離型層が形成されていない部分
２０    離型層
２１    離型性コーティング液
３０    粘着性
４０    離型紙層
２００    付着対象物
【図１】
2016175410.tif 000004
【図２】
2016175410.tif 000005
【図３】
2016175410.tif 000006
【図４】
2016175410.tif 000007